(57)【要約】【課題】既設建材の再塗装後の品質向上を図ることが可能な再塗装方法を提供すること。【解決手段】既設の外壁材１０の旧塗装膜としての工場塗装膜３０、再塗装膜４０の上から再塗装する再塗装方法であって、旧塗装膜の少なくとも再塗装膜４０に複数の孔４１を穿設した後に、工場塗装膜３０、再塗装膜４０の上から上塗り塗装を行って新塗装膜５０を形成する再塗装方法とすることで、両再塗装膜４０、５０の膨らみを抑え、外観品質の向上が可能となった。【選択図】図３
2018145728.tif 000002
【特許請求の範囲】
【請求項１】
既設の建材の旧塗装膜の上から再塗装する再塗装方法であって、
前記旧塗装膜に複数の孔を穿設した後に、前記旧塗装膜の上から上塗り塗装を行って新塗装膜を形成することを特徴とする再塗装方法。
【請求項２】
請求項１に記載の再塗装方法において、
前記建材が金属材料であることを特徴とする再塗装方法。
【請求項３】
請求項１または請求項２に記載の再塗装方法において、
前記上塗り塗装に用いる塗料が透湿性を有することを特徴とする再塗装方法。
【請求項４】
請求項１〜請求項３のいずれか１項に記載の再塗装方法において、
前記旧塗装膜に複数の孔を開ける際に、複数の針が突設された孔開け具を用いて、前記複数の針を前記旧塗装膜に突き刺して前記孔を穿設することを特徴とする再塗装方法。
【請求項５】
把持部と、
前記把持部に回転可能に支持された円筒状の回転体と、
前記回転体の外周から外径方向に突設された複数の針と、
を備えることを特徴とする孔開け具。
【請求項６】
建物外表面を形成する建材が、請求項１〜請求項４のいずれか１項に記載の再塗装方法により旧塗装膜の上に上塗り塗装された新塗装膜を備えることを特徴とする建物。
【発明の詳細な説明】
【技術分野】
【０００１】
本開示は、再塗装方法、この再塗装方法に用いる孔開け具、および再塗装方法により再塗装を行った建物に関するものである。
【背景技術】
【０００２】
従来、既設の建物において、外壁あるいは屋根などの既設の建材の塗装膜に経年劣化が生じた場合、旧塗装膜の上から、上塗り再塗装を行うことにより外観品質の低下を抑えることは知られている（例えば、特許文献１参照）。
また、このような建物の建材に用いる塗料として、透湿性と防水性とを兼ね備えた塗料が知られている（例えば、特許文献２）。この塗料は、シリコン樹脂エマルションと、シリコン樹脂以外の合成樹脂エマルションとを含有するものであり、例えば、アクリルシリコン樹脂エマルションと、シリコン樹脂エマルションと、分散剤と、消泡剤と、成膜助剤と、着色顔料と、体質顔料と、ｐＨ調整剤とを配合したものが例示されている。
【先行技術文献】
【特許文献】
【０００３】
【特許文献１】特開２０００−８４４８０号公報
【特許文献２】特開２００３−５５６００号公報
【発明の概要】
【発明が解決しようとする課題】
【０００４】
しかしながら、従来の再塗装では、旧塗装膜の上に、単に新しく上塗りをして新塗装膜を形成するようにしていたため、以下に述べるような問題が生じることがあった。
塗装の際には、塗装膜の下に僅かな空隙部分が生じる場合がある。このような空隙は、作業品質によって生じることもあるが、特に、塗料に骨材を含んで塗装面に凹凸を付けるスタッコ塗装の際に生じやすい。
そして、このように塗装膜の下に空隙部分が存在すると、外気の寒暖差により空隙部分に結露が生じ、この部分が日射などにより温度が上昇した場合に、空隙内の空気および水分が膨張し、塗装膜が外方に膨らんで外観品質が低下するおそれがあった。
【０００５】
また、塗料として上記の特許文献２に記載の塗料のように透湿性を有する塗料を用いることで、上記の空隙部分で膨張した空気や水分（水蒸気）が塗装膜を通過して外方に放出され、上記の塗装膜に膨らみが生じる不具合を抑制することができる。
【０００６】
しかしながら、上塗りに用いたた塗料が透湿性を備えていても、上記特許文献１に記載のように再塗装を行って、複数の塗装膜を重ねた場合には、塗装膜の厚みが増す分だけ透湿性、通気性が低下する。このため、空隙内の空気、水分が膨張した場合に、塗装膜を通過させることができずに、上記のように塗装膜が膨らむおそれがあった。
【０００７】
本開示は、既設建材の再塗装後の外観品質向上を図ることが可能な再塗装方法、この再塗装方法に用いる孔開け具および再塗装方法による新塗装膜を備える建物を提供することを目的とする。
【課題を解決するための手段】
【０００８】
本開示の再塗装方法は、既設の建材の旧塗装膜の上から再塗装する再塗装方法であって、
前記旧塗装膜に複数の孔を穿設した後に、前記旧塗装膜の上塗り塗装を行って新塗装膜を形成することを特徴とする再塗装方法とした。
【０００９】
なお、前記建材が金属材料であってもよい。
また、前記上塗り塗装に用いる塗料が透湿性を有することが好ましい。
また、前記旧塗装膜に複数の孔を開ける際に、複数の針が突設された孔開け具を用いて、前記複数の針を前記旧塗装膜に突き刺して前記孔を穿設することが好ましい。
【００１０】
そして、本発明の孔開け具は、把持部と、前記把持部に回転可能に支持された円筒状の回転体と、前記回転体の外周から外径方向に突設された複数の針と、を備えることを特徴とする孔開け具とした。
また、本発明の建物は、建物外表面を形成する建材が、上記再塗装方法により旧塗装膜の上に上塗り塗装された新塗装膜を備えることを特徴とする建物とした。
【発明の効果】
【００１１】
本開示の再塗装方法による再塗装を行った建材では、旧塗装膜の下に生じた空隙内の空気および水分が膨張した場合、その空気および気化した水分（水蒸気）は、旧塗膜部分では孔を通過することができる。したがって、旧塗装膜の上に新塗装膜を重ねた場合に、両塗装膜の全厚み分を空気および水蒸気が通過するのと比較して、空気および水蒸気の通過が容易となり、新塗装面が膨らむのを抑制することができる。よって、再塗装後の外観品質を向上できる。
【００１２】
また、建材が金属材料である場合、日射などにより建材が高温になり易く、上記の空隙内の空気および水分の膨張が生じやすいため、上記の新塗装面の膨らみ抑制効果およびそれによる外観品質の向上効果がより顕著となる。
また、上塗り塗装に用いる塗料として透湿性を有する塗料を用いた場合、上記の空隙内の空気および水蒸気が新塗装膜を通過しやすく、新塗装面の膨らみ抑制効果およびそれによる外観品質の向上効果を確実に得ることができる。
また、旧塗装膜に複数の孔を開ける際に、孔開け具を用いた場合、複数の孔を同時に設けることができ、孔開け作業性に優れる。
【００１３】
そして、本発明の孔開け具は、把持部を把持し、旧塗装膜に沿って回転体を転がしながら移動させるだけで、旧塗装膜に複数の孔を開けることができ、作業性に優れる。
また、本発明の建物は、建物外表面を形成する建材の再塗装後の外観品質を向上できる。
【図面の簡単な説明】
【００１４】
【図１】本発明の実施の形態１の再塗装方法による再塗装を行う対象である外壁材を示す断面図である。
【図２】実施の形態１の再塗装方法により孔開け工程の実施後の既設の建材の状態を示す断面図である。
【図３】実施の形態１の再塗装方法により既設の建材の再塗装膜の上に新塗装膜を上塗りした状態を示す断面図である。
【図４Ａ】実施の形態１の孔開け具を示す正面図である。
【図４Ｂ】実施の形態１の孔開け具を示す側面図である。
【図５】実施の形態１の再塗装方法との比較例を示す断面図である。
【発明を実施するための形態】
【００１５】
以下、本開示の再塗装方法を実施するための形態を、図面に基づいて説明する。
（実施の形態１）
以下に、図面に基づいて実施の形態１の再塗装方法、この再塗装方法に用いる孔開け具、この再塗装方法により再塗装を行ったユニット建物について説明する。
【００１６】
図１は、実施の形態１の再塗装方法により再塗装を行う対象である既設の建材としての外壁材１０を示す断面図である。
この外壁材１０は、本実施の形態１では、金属材料（例えば、アルミ）により形成されたものである。
【００１７】
また、外壁材１０は、ユニット建物に用いられたもので、このユニット建物を構築する建物ユニットの製造時に、工場において塗装された工場塗装膜３０により覆われている。この工場塗装膜３０は、スタッコ玉吹塗装により形成されたもので、骨材２１を有した下塗層２０に工場塗装膜３０を上塗りして形成されている。なお、骨材２１としては、大理石、砂などを用いることができる。
【００１８】
さらに、既設の外壁材１０は、ユニット建物の建築後、再塗装が一度成されており、工場塗装膜３０の上に再塗装膜４０が設けられている。
なお、この再塗装膜４０および工場塗装膜３０には、透湿性を有した塗料が用いられている。このような透湿性を有した塗料として、例えば、シリコン系、フッ素系、ポリアミド系、アクリル系のポリウレタン系の塗料が用いることができる。具体的には、特許文献２に記載された塗料や特開昭６３−４３９７６号公報、特開平１−２８１１８０号公報、特開平２−１５０４７５号公報、特開平１０−１１０１３６号公報、特開平１１−９２７０８号公報、特開２００２−２２６７６３号公報、特開２００２−３３２４２５号公報に記載された塗料などを用いることができるが、これに限定されるものではない。
【００１９】
また、上述のスタッコ玉吹塗装により形成された工場塗装膜３０には、骨材２１による凹凸形状により空隙１００が生じている。
この空隙１００は、空気の他に寒暖差による結露により内部に水分を含む。そして、この空隙１００が、日射を受けるなどして高温になると、空隙１００の空気および水分が膨張する場合がある。
【００２０】
この場合、工場塗装膜３０および再塗装膜４０は、透湿性、通気性を有するため、膨張した空気および水分は、水蒸気１１０となって、図１において矢印に示すように、外気中に放出される。したがって、塗装膜強度が空隙１００の膨れ強度を上回る関係（塗装膜強度＞膨れ強度）となっており、両塗装膜３０，４０は、大きな膨れや破損が生じることは無い。なお、外壁材１０として金属材料のものを用いているため、空隙１００は、より高温になり易く、その内部の空気および水分は、より膨張しやすい。
【００２１】
次に、上記の図１に示す既設の建材としての外壁材１０を、実施の形態１による再塗装方法により２回目以降の再塗装を行う手順について説明する。
この再塗装方法では、塗装を行う前に孔開け工程を実施する。
図２は、孔開け工程の実施後の既設の建材である外壁材１０（塗装対象）を示す断面図である。孔開け工程では、少なくとも、再塗装膜４０に複数の孔４１を貫通して形成する。この場合、孔４１は、工場塗装膜３０に達するように開けてもよいし、あるいは、再塗装膜４０を完全に貫通しない場合でも、後述の効果を得ることは可能である。
【００２２】
ここで、この孔開け工程に用いる孔開け具２００を図４Ａ、図４Ｂに基づいて説明する。
この孔開け具２００は、把持部２１０と、ローラ（回転体）２２０と、針２２１とを備える。
把持部２１０は、把持パイプ２１１と、ローラ支持部２１２とを備える。
把持パイプ２１１は、把持しやすい太さの金属製あるいは樹脂製のパイプである。
【００２３】
ローラ支持部２１２は、図示のように一対の支持片２１２ａ，２１２ａと、この一対の支持片２１２ａ，２１２ａを、離間して対面した状態に支持する支持部２１２ｂと、により略逆Ｕ字状に形成されている。
そして、把持パイプ２１１は、支持部２１２ｂから略直角に起立状態でその一端が支持部２１２ｂに結合されている。
【００２４】
ローラ２２０は、円筒状に形成され、軸方向の両端部が蓋材２２２により塞がれている。そして、両端の蓋材２２２が、ローラ支持軸２１３を中心に回転可能に一対の支持片２１２ａ，２１２ａに支持されている。
【００２５】
針２２１は、例えば、鉄やステンレスなどの金属製のものを用いることができ、本実施の形態１では、一般構造用圧延鋼材（ＳＳ）のものを用いている。また、針２２１は、ローラ２２０の外周から外径方向に突出され、先端がとがった形状に形成されたもので、全体長さ５〜３０ｍｍ、半径０．５〜３ｍｍ程度の範囲の大きさで、軸方向に沿って一定間隔で複数設けられ、かつ、周方向に複数列設けられている。さらに、針２２１は、図示のように、隣り合う列では、軸方向に沿う方向の位置を異ならせて、周方向に互い違いに配置されている。
【００２６】
また、本実施の形態１では、針２２１として、円柱状の根本部２２１ａの先端面から円錐部２２１ｂを立ち上げた形状のものを用いている。根本部２２１ａは、長さ０〜１０ｍｍ程度、半径１〜３ｍｍ程度の範囲の大きさに形成されている。なお、長さ０とは、根本部２２１ａを形成しないものも含むことを意味する。
また、円錐部２２１ｂは、長さ５〜３０ｍｍ程度、半径０．５〜２ｍｍ程度の大きさに形成されている。
【００２７】
なお、ローラ２２０は、例えば、直径３０〜１００ｍｍ程度、幅１００〜２００ｍｍ程度の範囲のものを用いるのが好ましい。また、針２２１は、例えば、１００〜５００本程度設けるのが好ましい。
【００２８】
上述したように、孔開け工程では、図４Ａ，図４Ｂに示す孔開け具２００を用いて再塗装膜４０を貫通する孔４１を開ける。
具体的には、作業者は、把持部２１０の把持パイプ２１１を握って、ローラ２２０を、再塗装膜４０に沿って転動させる。これにより、針２２１が、再塗装膜４０に対して略直角に突き刺さり、再塗装膜４０を貫通する孔４１を複数形成することができる。
【００２９】
この孔開け工程を実施した後、図３に示すように、再塗装膜４０の上に、塗料を上塗りして新塗装膜５０を形成する。なお、新塗装膜５０も、透湿性を有した塗料を用いる。また、この塗料としては、上述したシリコン系、フッ素系の塗料を用いることができる。
【００３０】
（実施の形態１の作用）
次、実施の形態１の作用を説明する。
実施の形態１の作用の説明する前に、図５に基づいて、孔開け工程を実施せずに再塗装膜４０の上から新塗装膜５０を形成した場合について説明する。
【００３１】
図１に基づいて説明したように、工場塗装膜３０の下に、空隙１００（図１参照）が生じた場合、外壁材１０が日射などにより高温になると、空隙１００内の空気や水分が膨張する。特に、外壁材１０が金属である場合、より高温になり易く、このような空隙１００内の空気、水分の膨張が生じやすい。
【００３２】
このように、空隙１００の空気や水分が膨張した際に、図５に示すように、塗膜が、工場塗装膜３０、再塗装膜４０、新塗装膜５０と重なってその厚みが増すと、各塗装膜３０，４０，５０のそれぞれが透湿性を有していても、全体での透湿性および通気性が低下する。
このため、図５に示すように、空隙１００内が膨張した際に空気や水蒸気１１０がこの三重の各塗装膜３０，４０，５０を通過できず、外部に放出されない。このため、各塗装膜３０，４０，５０の下に、図５に示すような空気溜まり１２０が生じ、工場塗装膜３０、再塗装膜４０、新塗装膜５０が膨れ上がる現象が生じ、外観品質が低下する。また、このとき、膨れ強度が塗装膜強度を上回ると（塗装膜強度＜膨れ強度）、工場塗装膜３０、再塗装膜４０、新塗装膜５０が破損するおそれもある。
【００３３】
それに対し、本実施の形態１では、図３に示すように、空隙１００の内部の空気や水分が膨張した場合、その空気や水蒸気１１０は、再塗装膜４０の孔４１を通って容易に通過し、新塗装膜５０の透湿性に基づいて新塗装膜５０を通過して外部に放出される。
すなわち、工場塗装膜３０、再塗装膜４０、新塗装膜５０における通気性、透湿性としては、工場塗装膜３０および新塗装膜５０をそれぞれ通過可能な透湿性、通気性を有していればよい。このため、図５に示すように、三層の各塗装膜３０，４０，５０が直接に重なったものと比較して、空隙１００内の空気および水分を容易に外部に放出することができる。
したがって、塗膜の膨れ上がり現象や破損が生じるのを抑制して、高い外観品質を維持することができる。
【００３４】
（実施の形態１の効果）
以下に、実施の形態１の再塗装方法の効果を列挙する。
１）実施の形態１の再塗装方法は、
既設の建材としての外壁材１０の旧塗装膜としての工場塗装膜３０、再塗装膜４０の上から再塗装する再塗装方法であって、
旧塗装膜の少なくとも再塗装膜４０に複数の孔４１を穿設した後に、工場塗装膜３０、再塗装膜４０の上から上塗り塗装を行って新塗装膜５０を形成することを特徴とする。
したがって、旧塗装膜としての工場塗装膜３０、再塗装膜４０の下の空隙１００部分内の空気および水分が膨張した場合、その膨脹空気および膨張水蒸気は、再塗装膜４０の部分では孔４１を通過することができる。よって、膨張空気および膨張水蒸気により新塗装膜５０が膨らむのを抑制することができ、再塗装後の外観品質を向上できる。
【００３５】
２）実施の形態１の再塗装方法は、
外壁材１０が金属材料であることを特徴とする。
したがって、外壁材１０が金属材料である場合、日射などにより高温になり易く、空隙１００内の空気および水分が膨張しやすいため、上記の新塗装膜５０の膨らみ抑制効果およびそれによる外観品質の向上効果がより顕著となる。
【００３６】
３）実施の形態１の再塗装方法は、
新塗装膜５０の塗装に用いる塗料が透湿性を有することを特徴とする。
したがって、空隙１００内の膨張空気および膨張水蒸気が新塗装膜５０を通過しやすく、新塗装膜５０の膨らみ抑制効果およびそれによる外観品質の向上効果を確実に得ることができる。
【００３７】
４）実施の形態１の再塗装方法は、
旧塗装膜としての工場塗装膜３０、再塗装膜４０に複数の孔４１を開ける際に、複数の針２２１が突設された孔開け具２００を用いて、複数の針２２１を旧塗装膜としての工場塗装膜３０、再塗装膜４０に突き刺して孔４１を穿設することを特徴とする。
したがって、工場塗装膜３０、再塗装膜４０に複数の孔４１を開ける際に、複数の孔４１を同時に形成することができ、孔開け作業性に優れる。
【００３８】
５）実施の形態１の孔開け具２００は、
把持部２１０と、
把持部２１０に回転可能に支持された円筒状のローラ２２０と、
ローラ２２０の外周から外径方向に突設された複数の針２２１と、
を備えることを特徴とする。
したがって、孔開け工程では、作業者は、把持部２１０を把持し、工場塗装膜３０、再塗装膜４０に沿ってローラ２２０を転がしながら移動させるだけで、工場塗装膜３０、再塗装膜４０に複数の孔４１を開けることができ、作業性に優れる。
【００３９】
６）実施の形態１のユニット建物Ａは、
建物外表面を形成する建材としての外壁材１０が、実施の形態１の再塗装方法により旧塗装膜の上に上塗り塗装された新塗装膜５０を備えることを特徴とする。
したがって、建物外表面を形成する外壁材１０の再塗装後の外観品質を向上できる。
【００４０】
以上、本開示の再塗装方法を実施の形態に基づき説明してきたが、具体的な構成については、これらの実施の形態に限られるものではなく、特許請求の範囲の各請求項に係る発明の要旨を逸脱しない限り、設計の変更や追加等は許容される。
【００４１】
実施の形態では、再塗装は、一度再塗装した再塗装膜の上に、さらに、塗装を行う例を示したが、これに限定されない。例えば、実施の形態において示した、工場塗装膜の上に再塗装を行う際に適用することができる。あるいは、３回以上の再塗装時にも適用することができる。なお、３回以上の再塗装時には、各塗装膜の透湿度が実施の形態と同様の場合には、少なくとも、２層分の塗装膜を確実に貫通するように作業を行うようにする。その場合、針による加圧の強さや、針の長さの設定により調整する。
【００４２】
また、実施の形態では、再塗装の対象として、外壁を示したが、これに限定されず屋根などの他の既設の建材にも適用することができる。さらに、既設の建材として、金属製のものを例示したが、塗装を行う建材であれば、金属以外のものにも適用することができる。
【００４３】
また、実施の形態では、孔開け具として把持部、回転体、針を備えたものを示したが、これに限定されるものではなく、例えば、針が突設されたものが、平板のような非回転体に複数の針が突設されたものを用いてもよい。また、針の形状も、塗装膜に孔開け可能なものであれば、実施の形態に示した形状に限定されるものではない。
【符号の説明】
【００４４】
１０ 外壁材（建材）
３０ 工場塗装膜（旧塗装膜）
４０ 再塗装膜（旧塗装膜）
４１ 孔
５０ 新塗装膜
１００     空隙
２００     孔開け具
２１０     把持部
２２０     ローラ（回転体）
２２１     針
Ａ   ユニット建物
【図１】
2018145728.tif 000003
【図２】
2018145728.tif 000004
【図３】
2018145728.tif 000005
【図４Ａ】
2018145728.tif 000006
【図４Ｂ】
2018145728.tif 000007
【図５】
2018145728.tif 000008